(57)【要約】      （修正有）【解決手段】  本発明のエチレン共重合体組成物は、特定の重合体組成物[X]と、アクリル変性ポリオルガノシロキサン[Y]とを特定比で含んでなり、重合体組成物[X]は、特定のエチレン−ビニルエステル共重合体および特定のエチレン−不飽和カルボン酸共重合体から選ばれる少なくとも1種のエチレン系共重合体からなる樹脂(A)と、特定の二元以上の多元プロピレン共重合体、または該プロピレン共重合体とプロピレン単独重合体とのブレンド物からなる樹脂(B)とを、特定量の有機過酸化物(C)の存在下に、動的に熱処理して得られ、また、アクリル変性ポリオルガノシロキサン[Y]は、特定のポリオルガノシロキサン(P1)に、(メタ)アクリル酸エステル(P2)、又は(P2)70重量%以上と共重合可能な他の単量体(P3)30重量%以下の混合物を特定の割合でグラフト共重合してなるものである。【効果】  耐熱性、引張強度特性、柔軟性および高周波ウェルダー性に優れ、しかも耐傷性に優れる成形体を調製することができる、流動性、生産性などに優れるエチレン共重合体組成物およびその製造方法を提供できる。【選択図】  なし【特許請求の範囲】
【請求項１】
下記の重合体組成物［Ｘ］と、下記のアクリル変性ポリオルガノシロキサン［Ｙ］とを含み、該重合体組成物［Ｘ］とアクリル変性ポリオルガノシロキサン［Ｙ］との合計１００重量部に対して、アクリル変性ポリオルガノシロキサン［Ｙ］を０．５〜２０重量部の割合で含むことを特徴とするエチレン共重合体組成物：
重合体組成物［Ｘ］：
ビニルエステル成分含量が５〜６０重量％のエチレン−ビニルエステル共重合体（Ａ１）および不飽和カルボン酸成分含量が１〜２５重量％(但し、全成分含量：１００重量％)
のエチレン−不飽和カルボン酸共重合体（Ａ２）から選ばれる少なくとも１種のエチレン系共重合体からなる樹脂（Ａ）９５〜５０重量％と、
プロピレン以外の成分が０．１〜２０モル％共重合されている二元以上の多元プロピレン共重合体、または二元以上の多元プロピレン共重合体とプロピレン単独重合体とのブレンド物からなる樹脂（Ｂ）５〜５０重量％(但し、樹脂（Ａ）＋樹脂（Ｂ）＝１００重量
％)とを、
前記樹脂（Ａ）と樹脂（Ｂ）との合計１００重量部に対し０．００１〜３重量部の有機過酸化物（Ｃ）の存在下に、動的に熱処理して得られる少なくとも部分的に架橋された重合体組成物、
アクリル変性ポリオルガノシロキサン［Ｙ］：
下記一般式
【化１】
2005036142.tif 000006
［式（I）中、Ｒ1、Ｒ2及びＲ3は、それぞれ独立に炭化水素基、Ｙは、ラジカル反応性基又は−ＳＨ基を持つ有機基、Ｘ1及びＸ2は、それぞれ独立に水素原子、低級アルキル基又は−ＳｉＲ4Ｒ5Ｒ6（Ｒ4、Ｒ5及びＲ6は、それぞれ独立に炭化水素基、ラジカル反応性基又は−ＳＨ基を持つ有機基）で示される基を表し、ｍは１０，０００以下の整数、ｎは１以上の整数であり、シロキサン鎖には分岐があってもよい］で示されるポリオルガノシロキサン（Ｐ１）に、
（メタ）アクリル酸エステル（Ｐ２）、又は（メタ）アクリル酸エステル（Ｐ２）７０重量％以上と共重合可能な他の単量体（Ｐ３）３０重量％以下の混合物（但し、（Ｐ２）＋（Ｐ３）＝１００重量％）を重量比［（Ｐ１）／［（Ｐ２）＋（Ｐ３）］５／９５〜９５／５の割合でグラフト共重合してなるアクリル変性ポリオルガノシロキサン。
【請求項２】
前記樹脂（Ａ）のメルトフローレート（JIS K 6760，190℃、2160g荷重）が０．１〜３００ｇ／１０分であることを特徴とする請求項１に記載のエチレン共重合体組成物。
【請求項３】
前記樹脂（Ｂ）が、融点が１２０℃以上で、メルトフローレート（ASTM D 1238，230℃、2160ｇ荷重）が１〜５０ｇ／１０分である樹脂であることを特徴とする請求項１に記載のエチレン共重合体組成物。
【請求項４】
重合体組成物［Ｘ］のメルトフローレート（JIS K 6760，190℃、2160g荷重）が０．１ｇ／１０分以上であることを特徴とする請求項１〜３のいずれかに記載のエチレン共重合体組成物。
【請求項５】
上記重合体組成物［Ｘ］は、１２０℃に設定したオーブン中に１００時間吊した後の自重による変形・重量変化が５％以下になる、厚み２ｍｍのＪＩＳ ３号ダンベル（JIS K 6
760）を調製することができるものであることを特徴とする請求項１〜４のいずれかに記
載のエチレン共重合体組成物。
【請求項６】
上記重合体組成物［Ｘ］は、引張破断点強度（JIS K 6760）が５ＭＰａ以上で、かつ、伸び（JIS K 6760）が２００％以上の成形体を調製することができるものであることを特徴とする請求項１〜５のいずれかに記載のエチレン共重合体組成物。
【請求項７】
上記重合体組成物［Ｘ］は、曲げ剛性率（オルゼン式）（JIS K 7106）が３００ＭＰａ以下の成形体を調製することができるものであることを特徴とする請求項１〜６のいずれかに記載のエチレン共重合体組成物。
【請求項８】
ビニルエステル成分含量が５〜６０重量％のエチレン−ビニルエステル共重合体（Ａ１）および不飽和カルボン酸成分含量が１〜２５重量％(但し、全成分含量：１００重量％)
のエチレン−不飽和カルボン酸共重合体（Ａ２）から選ばれる少なくとも１種のエチレン系共重合体からなる樹脂（Ａ）９５〜５０重量％と、
プロピレン以外の成分が０．１〜２０モル％共重合されている二元以上の多元プロピレン共重合体、または二元以上の多元プロピレン共重合体とプロピレン単独重合体とのブレンド物からなる樹脂（Ｂ）５〜５０重量％(但し、樹脂（Ａ）＋樹脂（Ｂ）＝１００重量
％)とを、
前記樹脂（Ａ）と樹脂（Ｂ）との合計１００重量部に対し０．００１〜３重量部の有機過酸化物（Ｃ）の存在下に、動的に熱処理して、重合体組成物［Ｘ］を得、次いで、
得られた重合体組成物［Ｘ］と、前記請求項１に記載のアクリル変性ポリオルガノシロキサン［Ｙ］とを混合することを特徴とするエチレン共重合体組成物の製造方法。
【請求項９】
前記樹脂（Ａ）のメルトフローレート（JIS K 6760，190℃、2160g荷重）が０．１〜３００ｇ／１０分であることを特徴とする請求項８に記載のエチレン共重合体組成物の製造方法。
【請求項１０】
前記樹脂（Ｂ）が、融点が１２０℃以上で、メルトフローレート（ASTM D 1238，230℃、2160ｇ荷重）が１〜５０ｇ／１０分である樹脂であることを特徴とする請求項８〜９の何れかに記載のエチレン共重合体組成物の製造方法。
【請求項１１】
重合体組成物［Ｘ］のメルトフローレート（JIS K 6760，190℃、2160g荷重）が０．１ｇ／１０分以上であることを特徴とする請求項８〜１０のいずれかに記載のエチレン共重合体組成物の製造方法。
【請求項１２】
下記の重合体組成物［Ｘ］’と、下記のアクリル変性ポリオルガノシロキサン［Ｙ］とを含み、該重合体組成物［Ｘ］’とアクリル変性ポリオルガノシロキサン［Ｙ］との合計１００重量部に対して、アクリル変性ポリオルガノシロキサン［Ｙ］を０．５〜２０重量部の割合で含むことを特徴とするエチレン共重合体組成物：
重合体組成物［Ｘ］’：
ビニルエステル成分含量が５〜６０重量％のエチレン−ビニルエステル共重合体（Ａ１）および不飽和カルボン酸成分含量が１〜２５重量％(但し、全成分含量：１００重量％)
のエチレン−不飽和カルボン酸共重合体（Ａ２）から選ばれる少なくとも１種のエチレン
系共重合体からなる樹脂（Ａ）９５〜５０重量％と、
プロピレン以外の成分が０．１〜２０モル％共重合されている二元以上の多元プロピレン共重合体、または二元以上の多元プロピレン共重合体とプロピレン単独重合体とのブレンド物からなる樹脂（Ｂ）５〜５０重量％(但し、樹脂（Ａ）＋樹脂（Ｂ）＝１００重量
％)とを、
必須成分として含み、その少なくとも一方が部分的または完全に架橋されてなる重合体組成物、
アクリル変性ポリオルガノシロキサン［Ｙ］：
下記一般式
【化２】
2005036142.tif 000007
［式（I）中、Ｒ1、Ｒ2及びＲ3は、それぞれ独立に炭化水素基、Ｙは、ラジカル反応性基又は−ＳＨ基を持つ有機基、Ｘ1及びＸ2は、それぞれ独立に水素原子、低級アルキル基又は−ＳｉＲ4Ｒ5Ｒ6（Ｒ4、Ｒ5及びＲ6は、それぞれ独立に炭化水素基、ラジカル反応性基又は−ＳＨ基を持つ有機基）で示される基を表し、ｍは１０，０００以下の整数、ｎは１以上の整数であり、シロキサン鎖には分岐があってもよい］で示されるポリオルガノシロキサン（Ｐ１）に、
（メタ）アクリル酸エステル（Ｐ２）、又は（メタ）アクリル酸エステル（Ｐ２）７０重量％以上と共重合可能な他の単量体（Ｐ３）３０重量％以下の混合物（但し、（Ｐ２）＋（Ｐ３）＝１００重量％）を重量比［（Ｐ１）／［（Ｐ２）＋（Ｐ３）］５／９５〜９５／５の割合でグラフト共重合してなるアクリル変性ポリオルガノシロキサン。
【請求項１３】
上記の重合体組成物［Ｘ］’と、上記のアクリル変性ポリオルガノシロキサン［Ｙ］とを、該重合体組成物［Ｘ］’とアクリル変性ポリオルガノシロキサン［Ｙ］との合計１００重量部に対して、アクリル変性ポリオルガノシロキサン［Ｙ］を０．５〜２０重量部の割合で混合することを特徴とするエチレン共重合体組成物の製造方法。
【発明の詳細な説明】
【技術分野】
【０００１】
本発明は、エチレン系共重合体が本来有する好ましい諸特性および成形加工性に適した流動性を維持しながら、耐熱性も改善され、さらに表面の耐傷つき性が改良された成形体が得られるようなエチレン共重合体組成物およびその製造方法に関し、さらに詳しくは、耐熱性、引張強度特性、柔軟性および高周波ウェルダー性に優れ、さらに耐傷付き性にも優れた成形体を調製することができるエチレン共重合体組成物およびその製造方法に関する。
【背景技術】
【０００２】
従来より、エチレン系共重合体は優れた特性を有しており、各種成形材料として広く用いられている。
【０００３】
しかしながら、この共重合体は溶融軟化点が低いため高温条件下で熱変形を起こすという特性があり、使用範囲が大幅に制限されるという問題を有していた。
【０００４】
こうしたエチレン系共重合体の耐熱性を改善する目的でポリプロピレンのような高融点の樹脂をブレンドすることも試みられているが、この場合は、十分な耐熱性を得ることができないばかりでなく、樹脂同士の相溶性が悪いことに起因する機械的物性の低下をもたらす傾向が見られる。
【０００５】
また、特公平１−２６６１６号公報（特許文献１）に開示されているように、エチレン系共重合体、過酸化物分解型オレフィン系共重合体、および有機過酸化物を同時に溶融混練することにより耐熱性を改善する方法が知られている。
【０００６】
しかしながら、このような方法では、溶融混練時に架橋あるいは低分子化等の副反応が起こるため、重合体組成物の流動性を制御することが困難であるという問題があった。
【０００７】
さらに、特開２００１−３１８０１号公報（特許文献２）では、エチレン系共重合体、数平均分子量が５０，０００以下のポリプロピレンワックス、数平均分子量が１００，０００以上のエチレン−ラジカル分解型オレフィン系共重合体、および有機過酸化物を同時に溶融混練することにより耐熱性に優れるエチレン系共重合体を得ている。
【０００８】
しかしながら、ポリプロピレンワックスを使用している上に、相溶化剤的な第三成分が必要であり、生産技術面で未だ問題があった。
【０００９】
そこで、本願発明者らは、鋭意研究を重ねた結果、特定のエチレン系共重合体からなる樹脂と、特定の二元以上の多元プロピレン共重合体、または該プロピレン共重合体とプロピレン単独重合体とのブレンド物からなる樹脂とを特定の比率で配合した上で、有機過酸化物の存在下に動的に架橋したところ、エチレン系共重合体が本来有する、成形加工に適した流動性を維持したままで、優れた耐熱性を有する重合体組成物およびその製造方法を開発したが、さらに鋭意研究して、この重合体組成物に、特定のアクリル変性ポリオルガノシロキサンを特定量で配合すると、得られるエチレン共重合体組成物から各種成形体を形成した場合にはさらに耐傷性などにも優れることなどを見出して、本発明を完成するに至った。
【特許文献１】特公平１−２６６１６号公報
【特許文献２】特開２００１−３１８０１号公報
【発明の開示】
【発明が解決しようとする課題】
【００１０】
本発明の目的は、耐熱性、引張強度特性、柔軟性および高周波ウェルダー性に優れ、しかも耐傷性にも優れる成形体を調製することができるエチレン共重合体組成物およびその製造方法を提供することにある。
【００１１】
また、本発明の他の目的は、容易にしかも安価に製造することができるエチレン共重合体組成物およびその製造方法を提供することにある。
【課題を解決するための手段】
【００１２】
本発明に係る第1のエチレン共重合体組成物は、下記の重合体組成物［Ｘ］と、下記の
アクリル変性ポリオルガノシロキサン［Ｙ］とを含み、該重合体組成物［Ｘ］とアクリル変性ポリオルガノシロキサン［Ｙ］との合計１００重量部に対して、アクリル変性ポリオルガノシロキサン［Ｙ］を０．５〜２０重量部の割合で含むことを特徴としている。
【００１３】
重合体組成物［Ｘ］：
ビニルエステル成分含量が５〜６０重量％のエチレン−ビニルエステル共重合体（Ａ１）および不飽和カルボン酸成分含量が１〜２５重量％(但し、全成分含量：１００重量％)
のエチレン−不飽和カルボン酸共重合体（Ａ２）から選ばれる少なくとも１種のエチレン系共重合体からなる樹脂（Ａ）９５〜５０重量％と、
プロピレン以外の成分が０．１〜２０モル％共重合されている二元以上の多元プロピレン共重合体、または二元以上の多元プロピレン共重合体とプロピレン単独重合体とのブレンド物からなる樹脂（Ｂ）５〜５０重量％(但し、樹脂（Ａ）＋樹脂（Ｂ）＝１００重量
％)とを、
前記樹脂（Ａ）と樹脂（Ｂ）との合計１００重量部に対し０．００１〜３重量部の有機過酸化物（Ｃ）の存在下に、動的に熱処理して得られる少なくとも部分的に架橋された重合体組成物、
アクリル変性ポリオルガノシロキサン［Ｙ］：
下記一般式
【００１４】
【化３】
2005036142.tif 000002
【００１５】
［式（I）中、Ｒ1、Ｒ2及びＲ3は、それぞれ独立に炭化水素基、Ｙは、ラジカル反応性基又は−ＳＨ基を持つ有機基、Ｘ1及びＸ2は、それぞれ独立に水素原子、低級アルキル基又は−ＳｉＲ4Ｒ5Ｒ6（Ｒ4、Ｒ5及びＲ6は、それぞれ独立に炭化水素基、ラジカル反応性基又は−ＳＨ基を持つ有機基）で示される基を表し、ｍは１０，０００以下の整数、ｎは１以上の整数であり、シロキサン鎖には分岐があってもよい］で示されるポリオルガノシロキサン（Ｐ１）に、
（メタ）アクリル酸エステル（Ｐ２）、又は（メタ）アクリル酸エステル（Ｐ２）７０重量％以上と共重合可能な他の単量体（Ｐ３）３０重量％以下の混合物（但し、（Ｐ２）＋（Ｐ３）＝１００重量％）を重量比［（Ｐ１）／［（Ｐ２）＋（Ｐ３）］５／９５〜９５／５の割合でグラフト共重合してなるアクリル変性ポリオルガノシロキサン。
【００１６】
上記重合体組成物［Ｘ］としては、
１２０℃に設定したオーブン中に１００時間吊した後の自重による変形・重量変化が５％以下になる、厚み２ｍｍのＪＩＳ ３号ダンベル（JIS K6760）を調製することができるものであるか、あるいは、
引張破断点強度（JIS K 6760）が５ＭＰａ以上で、かつ、伸び（JIS K 6760）が２００％以上の成形体を調製することができるものであるか、あるいは
曲げ剛性率（オルゼン式）（JIS K 7106）が３００ＭＰａ以下の成形体を調製することができるものであることが好ましい。
【００１７】
本発明に係る第1のエチレン共重合体組成物の製造方法は、
ビニルエステル成分含量が５〜６０重量％のエチレン−ビニルエステル共重合体（Ａ１）および不飽和カルボン酸成分含量が１〜２５重量％(但し、全成分含量：１００重量％)
のエチレン−不飽和カルボン酸共重合体（Ａ２）から選ばれる少なくとも１種のエチレン系共重合体からなる樹脂（Ａ）９５〜５０重量％と、
プロピレン以外の成分が０．１〜２０モル％共重合されている二元以上の多元プロピレン共重合体、または二元以上の多元プロピレン共重合体とプロピレン単独重合体とのブレンド物からなる樹脂（Ｂ）５〜５０重量％(但し、樹脂（Ａ）＋樹脂（Ｂ）＝１００重量
％)とを、
前記樹脂（Ａ）と樹脂（Ｂ）との合計１００重量部に対し０．００１〜３重量部の有機過酸化物（Ｃ）の存在下に、動的に熱処理して、重合体組成物［Ｘ］を得、次いで、
得られた重合体組成物［Ｘ］と、前記アクリル変性ポリオルガノシロキサン［Ｙ］とを混合することを特徴としている。
【００１８】
上記の本発明に係るエチレン共重合体組成物およびその製造方法において、前記樹脂（Ａ）のメルトフローレート（JIS K 6760，190℃、2160g荷重）は、通常０．１〜３００ｇ／１０分であることが望ましい。
【００１９】
前記樹脂（Ｂ）としては、融点が１２０℃以上で、メルトフローレート（ASTM D 1238
，230℃、2160ｇ荷重）が１〜５０ｇ／１０分である樹脂が望ましい。
【００２０】
本発明に係るエチレン共重合体組成物、および本発明に係る製造方法により得られるエチレン共重合体組成物のメルトフローレート（JIS K 6760，190℃、2160g荷重）は、通常０．１ｇ／１０分以上である。
【００２１】
上記の本発明に係るエチレン共重合体組成物およびその製造方法において、上記重合体組成物［Ｘ］中の前記樹脂（Ａ）および樹脂（Ｂ）の少なくとも一方は、部分的または完全に架橋されている。
【００２２】
本発明に係る第２のエチレン共重合体組成物は、下記の重合体組成物［Ｘ］’と、上記のアクリル変性ポリオルガノシロキサン［Ｙ］とを含み、該重合体組成物［Ｘ］’とアクリル変性ポリオルガノシロキサン［Ｙ］との合計１００重量部に対して、アクリル変性ポリオルガノシロキサン［Ｙ］を０．５〜２０重量部の割合で含むことを特徴としている。
【００２３】
重合体組成物［Ｘ］’：
ビニルエステル成分含量が５〜６０重量％のエチレン−ビニルエステル共重合体（Ａ１）および不飽和カルボン酸成分含量が１〜２５重量％(但し、全成分含量：１００重量％)
のエチレン−不飽和カルボン酸共重合体（Ａ２）から選ばれる少なくとも１種のエチレン系共重合体からなる樹脂（Ａ）９５〜５０重量％と、
プロピレン以外の成分が０．１〜２０モル％共重合されている二元以上の多元プロピレン共重合体、または二元以上の多元プロピレン共重合体とプロピレン単独重合体とのブレンド物からなる樹脂（Ｂ）５〜５０重量％(但し、樹脂（Ａ）＋樹脂（Ｂ）＝１００重量
％)とを、
必須成分として含み、その少なくとも一方が部分的または完全に架橋されてなる重合体組成物。
【００２４】
本発明の第２のエチレン共重合体組成物の製造方法では、上記の重合体組成物［Ｘ］’と、上記のアクリル変性ポリオルガノシロキサン［Ｙ］とを、該重合体組成物［Ｘ］’とアクリル変性ポリオルガノシロキサン［Ｙ］との合計１００重量部に対して、アクリル変性ポリオルガノシロキサン［Ｙ］を０．５〜２０重量部の割合で混合することを特徴としている。
【発明の効果】
【００２５】
本発明によれば、耐熱性、引張強度特性、柔軟性および高周波ウェルダー性に優れ、しかも耐傷性にも優れる成形体を調製することができるエチレン共重合体組成物およびその製造方法が提供される。
【００２６】
また、本発明によれば、容易にしかも安価に製造することができるエチレン共重合体組成物およびその製造方法が提供される。
【発明を実施するための最良の形態】
【００２７】
以下、本発明に係るエチレン共重合体組成物およびその製造方法について具体的に説明する。
【００２８】
［エチレン共重合体組成物］
本発明に係るエチレン共重合体組成物には、下記の重合体組成物［Ｘ］と、下記のアクリル変性ポリオルガノシロキサン［Ｙ］とが含まれ、該重合体組成物［Ｘ］とアクリル変性ポリオルガノシロキサン［Ｙ］との合計１００重量部に対して、アクリル変性ポリオルガノシロキサン［Ｙ］は、通常、０．５〜２０重量部の割合で、好ましくは０．５〜１５重量部、更に好ましくは０．５〜１０重量部、とくに好ましくは０．５〜５重量部の割合で含まれることが成形体の耐傷性の向上、樹脂組成物の生産性、成形体の耐傷性の向上、引張り強度や伸びの維持などの点から望ましい。
＜重合体組成物［Ｘ］＞
まず、重合体組成物［Ｘ］を調製する際に用いられる成分について説明する。
【００２９】
樹脂（Ａ）
本発明で用いられる樹脂（Ａ）は、エチレン−ビニルエステル共重合体（Ａ１）およびエチレン−不飽和カルボン酸共重合体（Ａ２）から選ばれる少なくとも１種のエチレン系共重合体からなる。すなわち、樹脂（Ａ）は、これらの共重合体単独からなる樹脂のみであってもよいし、また共重合体（Ａ１）と共重合体（Ａ２）とをブレンドした樹脂であってもよい。
【００３０】
エチレン−ビニルエステル共重合体（Ａ１）におけるエチレンと共重合可能なビニルエステルとしては、具体的には、酢酸ビニル、プロピオン酸ビニル、n-酪酸ビニル、パーサティック酸ビニル、ラウリン酸ビニル、ステアリン酸ビニル、安息香酸ビニル、サリチル酸ビニル、シクロヘキサンカルボン酸ビニルなどが挙げられる。
【００３１】
エチレン−ビニルエステル共重合体（Ａ１）としては、具体的には、エチレン−酢酸ビニル共重合体、エチレン−プロピオン酸ビニル共重合体、エチレン−n-酪酸ビニル共重合
体、エチレン−パーサティック酸ビニル共重合体、エチレン−ラウリン酸ビニル共重合体、エチレン−ステアリン酸ビニル共重合体、エチレン−安息香酸ビニル共重合体、エチレン−サリチル酸ビニル共重合体、エチレン−シクロヘキサンカルボン酸ビニル共重合体などが挙げられる。
【００３２】
エチレン−ビニルエステル共重合体（Ａ１）は、エチレンから導かれる構成単位含量（エチレン含量）が９５〜４０重量％、好ましくは９３〜４２重量％、さらに好ましくは９０〜４５重量％であり、ビニルエステル成分から導かれる構成単位含量（ビニルエステル成分含量）が５〜６０重量％、好ましくは７〜５８重量％、さらに好ましくは１０〜５５重量％である(但し、共重合体（Ａ１）中の全成分含量：１００重量％)。
【００３３】
エチレン−不飽和カルボン酸共重合体（Ａ２）におけるエチレンと共重合可能な不飽和カルボン酸としては、具体的には、アクリル酸、メタクリル酸、エタクリル酸、マレイン酸、フマル酸、イタコン酸、無水マレイン酸、無水イタコン酸、マレイン酸モノメチル、マレイン酸モノエチルなどが挙げられる。
【００３４】
エチレン−不飽和カルボン酸共重合体（Ａ２）としては、具体的には、エチレン−アクリル酸共重合体、エチレン−メタクリル酸共重合体、エチレン−エタクリル酸共重合体、エチレン−マレイン酸共重合体、エチレン−フマル酸共重合体、エチレン−イタコン酸共重合体、エチレン−無水マレイン酸共重合体、エチレン−無水イタコン酸共重合体、エチレン−マレイン酸モノメチル共重合体、エチレン−マレイン酸モノエチル共重合体などが挙げられる。
【００３５】
エチレン−不飽和カルボン酸共重合体（Ａ２）は、エチレン含量が９９〜７５重量％、好ましくは９８〜７７重量％、さらに好ましくは９７〜８０重量％であり、不飽和カルボン酸成分から導かれる構成単位含量（不飽和カルボン酸成分含量）が１〜２５重量％、好ましくは２〜２３重量％、さらに好ましくは３〜２０重量％である（但し、共重合体（Ａ２）中の全成分含量：１００重量％）。
【００３６】
これらの共重合体（Ａ１）、（Ａ２）は、三元以上の多元エチレン系共重合体であってもよく、エチレンと共重合が可能な上記成分の他に、アクリル酸メチル、アクリル酸エチル、アクリル酸イソブチル、アクリル酸n-ブチル、アクリル酸イソオクチル、メタクリル酸メチル、メタクリル酸イソブチル、マレイン酸ジメチル、マレイン酸ジエチル等の不飽和カルボン酸エステル；酢酸ビニル、プロピオン酸ビニル等のビニルエステル；プロピレン、ブテン、1,3-ブタジエン、ペンテン、1,3-ペンタジエン、1-ヘキセン、3-ヘキセン、1-オクテン、4-オクテン等の不飽和炭化水素；ビニル硫酸、ビニル硝酸等の酸化合物；塩化ビニル、弗化ビニル、沃化ビニル等のハロゲン化合物；ビニル基含有１、２級アミン化合物およびアミド化合物；一酸化炭素、二酸化硫黄等が第三成分としてエチレン等と共重合されていてもよい。
【００３７】
多元エチレン系共重合体としては、たとえば、エチレン−酢酸ビニル−一酸化炭素共重合体、エチレン−プロピオン酸ビニル−一酸化炭素共重合体、エチレン−アクリル酸メチル−一酸化炭素共重合体、エチレン−アクリル酸エチル−一酸化炭素共重合体、エチレン−メタクリル酸メチル−一酸化炭素共重合体、エチレン−メタクリル酸エチル−一酸化炭素共重合体、エチレン−アクリル酸−一酸化炭素共重合体、エチレン−メタクリル酸−一酸化炭素共重合体、エチレン−メタクリル酸−アクリル酸イソブチル共重合体、エチレン−メタクリル酸−アクリル酸メチル共重合体、エチレン−（メタ）アクリル酸−アクリル酸ｎ−ブチル共重合体等の三元エチレン系共重合体などが挙げられる。
【００３８】
これらの共重合体における第三成分から導かれる構成単位含量（第三成分含量）は、好
ましくは０．０１〜４０重量％、特に好ましくは０．１〜３０重量％であり、エチレン含量は、好ましくは９５〜４０重量％であり、特に好ましくは９０〜５０重量％である。
【００３９】
好ましいエチレン系共重合体としては、たとえばエチレン−酢酸ビニル共重合体、エチレン−酢酸ビニル−一酸化炭素共重合体、エチレン−メタクリル酸共重合体、エチレン−アクリル酸共重合体などが挙げられる。
【００４０】
本発明で用いられる樹脂（Ａ）のメルトフローレート（JIS K 6760，190℃、2160g荷重）は、通常０．１〜３００ｇ／１０分、好ましくは０．２〜２５０ｇ／１０分、さらに好ましくは０．５〜２００ｇ／１０分である。
【００４１】
樹脂（Ａ）は、樹脂（Ａ）と樹脂（Ｂ）との合計１００重量％に対し、９５〜５０重量％、好ましくは９３〜５３重量％、さらに好ましくは９０〜５５重量％の割合で用いられる。
【００４２】
樹脂（Ｂ）
本発明で用いられる樹脂（Ｂ）は、二元以上の多元プロピレン共重合体、または、このプロピレン共重合体とプロピレン単独重合体とのブレンド物からなる。
【００４３】
この二元以上の多元プロピレン共重合体におけるプロピレンと共重合可能なプロピレン以外の成分としては、具体的には、エチレン、または、1‐ブテン、4‐メチル‐1‐ペン
テンなどの炭素数４〜２０のα−オレフィンが挙げられる。これらの成分は、単独で、あるいは２種以上組み合わせて用いることができる。また、本発明で用いるこの二元以上の多元共重合体は、ランダム共重合体でもブロック共重合体でもよいが、ランダム共重合体が特に好ましい。
【００４４】
二元以上の多元プロピレン共重合体としては、具体的には、プロピレン・エチレンランダムまたはブロック共重合体、プロピレン・1‐ブテンランダムまたはブロック共重合体
、プロピレン・4‐メチル‐1‐ペンテンランダムまたはブロック共重合体等のプロピレン二元共重合体、プロピレン・1-ブテン・エチレンランダムまたはブロック共重合体等のプロピレン三元共重合体が例示できる。これらの中では、プロピレン・1-ブテン・エチレン三元ランダム共重合体が最も好ましい。
【００４５】
上記プロピレン共重合体におけるプロピレン以外の成分から導かれる構成単位（例えば、α−オレフィン単位）の含有量は、０．１〜２０モル％、好ましくは０．２〜１８モル％、さらに好ましくは０．５〜１５モル％である。
【００４６】
本発明で用いられる樹脂（Ｂ）としては、融点が１２０℃以上で、メルトフローレート（ASTM D 1238，230℃、2160ｇ荷重）が１〜５０ｇ／１０分、好ましくは２〜４５ｇ／１０分、さらに好ましくは３〜４０ｇ／１０分である樹脂が望ましい。
【００４７】
樹脂（Ｂ）は、樹脂（Ａ）と樹脂（Ｂ）との合計１００重量％に対し、５〜５０重量％、好ましくは７〜４７重量％、さらに好ましくは１０〜４５重量％の割合で用いられる。
【００４８】
有機過酸化物（Ｃ）
本発明では、架橋剤として有機過酸化物（Ｃ）が好ましく用いられる。
【００４９】
有機過酸化物（Ｃ）としては、具体的には、ジクミルペルオキシド、ジ‐tert‐ブチルペルオキシド、2,5‐ジメチル‐2,5‐ジ‐(tert‐ブチルペルオキシ)へキサン、2,5‐ジ
メチル‐2,5‐ジ‐(tert‐ブチルペルオキシ)へキシン‐3、1,3‐ビス(tert‐ブチルペル
オキシイソプロピル)ベンゼン、1,1‐ビス(tert‐ブチルペルオキシ)‐3,3,5‐トリメチ
ルシクロヘキサン、n‐ブチル‐4,4‐ビス(tert‐ブチルペルオキシ)バレレート、ベンゾイルペルオキシド、p‐クロロベンゾイルペルオキシド、2,4‐ジクロロベンゾイルペルオキシド、tert‐ブチルペルオキシベンゾエート、tert‐ブチルペルオキシイソプロピルカーボネート、ジアセチルペルオキシド、ラウロイルペルオキシド、tert‐ブチルクミルペルオキシドなどが挙げられる。
【００５０】
これらの内では、臭気性、スコーチ安定性の点で、2,5‐ジメチル‐2,5‐ジ‐(tert‐
ブチルペルオキシ)へキサン、2,5‐ジメチル‐2,5‐ジ‐(tert‐ブチルペルオキシ)へキ
シン‐3、1,3‐ビス(tert‐ブチルペルオキシイソプロピル)ベンゼン、1,1‐ビス(tert‐ブチルペルオキシ)‐3,3,5‐トリメチルシクロヘキサン、n‐ブチル‐4,4‐ビス(tert‐
ブチルペルオキシ)バレレートなどが好ましく、なかでも、2,5‐ジメチル‐2,5‐ジ‐(te
rt‐ブチルペルオキシ)へキサンが最も好ましい。
【００５１】
有機過酸化物（Ｃ）は、樹脂（Ａ）および樹脂（Ｂ）の合計量１００重量部に対して、０．００１〜３重量部、好ましくは０．００２〜２．５重量部、さらに好ましくは０．００３〜２．０重量部の量で用いられる。有機過酸化物（Ｃ）を上記範囲内の量で用いると、流動性に優れ、成形加工性に優れたエチレン共重合体組成物が得られる。このエチレン共重合体組成物から耐熱性および外観に優れ、耐傷性に優れた成形体を調製することができる。
＜重合体組成物［Ｘ］の製造方法＞
上記のような重合体組成物［Ｘ］は、樹脂（Ａ）と、樹脂（Ｂ）とを、有機過酸化物（Ｃ）の存在下に、動的に熱処理（すなわち溶融混練）することにより得られる。また、本発明では、重合体組成物［Ｘ］は、樹脂（Ａ）と、樹脂（Ｂ）とを、有機過酸化物（Ｃ）の存在下に、必要に応じて後述するような鉱物油系軟化剤、酸化防止剤、架橋助剤などの添加剤とともに、動的に熱処理（すなわち溶融混練）することにより得てもよい。
【００５２】
なお、添加剤の添加時期は、後述する、重合体組成物［Ｘ］とアクリル変性ポリオルガノシロキサン［Ｙ］との混合時などでもよい。
【００５３】
溶融混練装置としては、たとえば一軸押出機、二軸押出機、バンバリーミキサー、加圧ニーダー、ロールなどが挙げられる。これらの中では、一軸または二軸押出機を用いることが特に好ましい。
【００５４】
溶融混練は、通常１２０〜２５０℃の温度で、３０秒〜３０分間行なわれる。なお、動的熱処理（溶融混練）は、窒素ガス、炭酸ガスなどの不活性ガスの雰囲気下で行なうことが好ましい。
【００５５】
このようにして得られる重合体組成物［Ｘ］は、樹脂（Ａ）および樹脂（Ｂ）を必須成分として含み、樹脂（Ａ）および樹脂（Ｂ）の少なくとも一方が部分的または完全に（高度に）架橋された重合体組成物となっている。
【００５６】
すなわち、この重合体組成物［Ｘ］は、前記重合体組成物［Ｘ］’に相当している。
【００５７】
なお、本発明において「部分的または完全に（高度に）架橋された」とは、熱処理（架橋）前の樹脂（Ａ）および樹脂（Ｂ）の二成分からなる重合体組成物［Ｘ］のメルトフローレート（ＭＦＲ；JIS K6760、190℃、2160ｇ荷重）に対して、熱処理（架橋）後に得られる樹脂（Ａ）および樹脂（Ｂ）の二成分からなる重合体組成物［Ｘ］のＭＦＲの低下率が２０％以上となる状態を意味する。得られる重合体組成物［Ｘ］の架橋度が低すぎると
、モルホロジー制御が不完全となり引張強度が著しく低下したり、目標の耐熱性が得られないことがある。
【００５８】
上記のようにして得られる重合体組成物［Ｘ］のメルトフローレート（JIS K 6760、19
0℃、2160ｇ荷重）は、通常０．１ｇ/１０分以上、好ましくは０．１５〜３０ｇ/１０分
であることが望ましい。
【００５９】
＜アクリル変性ポリオルガノシロキサン[Ｙ]＞
本発明で用いるアクリル変性ポリオルガノシロキサン［Ｙ］のベースポリマーであるポリオルガノシロキサン（Ｐ１）は、下記の一般式（I）：
【００６０】
【化４】
2005036142.tif 000003
【００６１】
で示されるものである。上記式(I)中、Ｒ1、Ｒ2及びＲ3は、それぞれ独立に炭化水素基であり、ハロゲンのような置換基を有することができる。より具体的には、メチル、エチル、イソプロピル、ｎ−プロピル、イソブチル、ｎ−ブチルなどのアルキル基、フェニル、トリル、キシリル、ナフチルなどのアリール基、あるいはこれらの基における水素原子の１個以上がハロゲンで置換したハロゲン置換体などを例示することができる。
【００６２】
上記式(I)中、Ｙは、ラジカル反応性基又は−ＳＨ基を持つ有機基であって、具体的に
はビニル、アリル、γ−アクリロキシプロピル、γ−メタクリロキシプロピルなどのラジカル反応性基やγ−メルカプトプロピルなどの−ＳＨ基を持つ有機基を例示することができる。また上記式(I)中、Ｘ1及びＸ2は、それぞれ独立に水素原子、メチル、エチル、イ
ソプロピル、ｎ−プロピル、イソブチル、ｎ−ブチルなどの低級アルキル基又は−ＳｉＲ4Ｒ5Ｒ6で示される基である。ここにＲ4、Ｒ5及びＲ6は、それぞれ独立にＲ1、Ｒ2及びＲ3で示したようなハロゲンで置換されていてもよい炭化水素基、Ｙで示したようなラジカ
ル反応性基又は−ＳＨ基を持つ有機基を表す。
【００６３】
上記式(I)中、ｍは１０，０００以下の整数、好ましくは５００〜８０００、ｎは１以
上の整数で、好ましくは１〜５００ある。またｍ個の重合単位におけるＲ1，Ｒ2、ｎ個の重合単位におけるＲ3、Ｙはそれぞれ同一でも異なるものであってもよい。上記式(I)で示されるポリオルガノシロキサンには若干の分岐があってもよい。
【００６４】
このようなポリオルガノシロキサン（Ｐ１）は、上記のような基を有する鎖状や環状の低分子量ポリオルガノシロキサンやアルコキシシランを用いて、加水分解や重合、平衡化の手段を用いて製造することができる。また分岐を有するポリオルガノシロキサンは、原料としてトリアルコキシシランやテトラアルコキシシランなどを重合時に少量使用することにより得ることができる。加水分解、重合、平衡化は、公知の技術により水中に乳化した状態で行うことができる。例えば上記のような基を有するポリオルガノシロキサンあるいはアルコキシシランの混合溶液を、アルキルベンゼンスルホン酸、アルキルスルホン酸等のスルホン酸を用い、ホモジナイザー等を用いて、水と緊密に混合させながら重合させる方法によってポリオルガノシロキサン（Ｐ１）の微粒子として得ることができる。
【００６５】
本発明におけるアクリル変性ポリオルガノシロキサン［Ｙ］は、上記ポリオルガノシロキサン（Ｐ１）に、（メタ）アクリル酸エステル（Ｐ２）又は（メタ）アクリル酸エステル（Ｐ２）７０重量％以上と共重合可能な他の単量体（Ｐ３）３０重量％以下との混合物（但し、（Ｐ２）＋（Ｐ３）＝１００重量％）を重量比［（Ｐ１）／［（Ｐ２）＋（Ｐ３）］が、５／９５〜９５／５となるような割合でグラフト共重合させることによって得ることができる。
【００６６】
上記（メタ）アクリル酸エステル（Ｐ２）としては、アクリル酸又はメタクリル酸のアルキルエステル、ヒドロキシアルキルエステル、アルコキシアルキルエステルなどであり、具体的にはアクリル酸メチル、アクリル酸エチル、アクリル酸イソプロピル、アクリル酸ｎ-プロピル、アクリル酸ｎ-ブチル、アクリル酸イソブチル、アクリル酸−２−エチルヘキシル、アクリル酸イソオクチル、アクリル酸ｎ-オクチル、アクリル酸−２−ヒドロ
キシエチル、アクリル酸−２−メトキシエチルなどのアクリル酸エステル、メタクリル酸メチル、メタクリル酸エチル、メタクリル酸イソプロピル、メタクリル酸ｎ-プロピル、
メタクリル酸ｎ-ブチル、メタクリル酸イソブチル、メタクリル酸ｎ-へキシル、メタクリル酸−２−エチルヘキシル、メタクリル酸ｎ-ラウリル、メタクリル酸−２−ヒドロキシ
エチル、メタクリル酸−２−エトキシエチルなどのメタクリル酸エステルを例示することができる。これらは１種又は２種以上組合せて使用することができる。これらの中ではとくにメタクリル酸メチルを少なくとも一成分として使用することが好ましい。
【００６７】
（メタ）アクリル酸エステル（Ｐ２）と共重合可能な他の単量体（Ｐ３）としては、スチレン、ビニルトルエン、α−メチルスチレンのようなスチレン系化合物、アクリロニトリルやメタクリロニトリルのような不飽和ニトリル、塩化ビニル、塩化ビニリデンなどのハロゲン化オレフィン、酢酸ビニル、プロピオン酸ビニルのようなビニルエステル、アクリルアミド、メタクリルアミド、Ｎ−メチロールアクリルアミドなどの不飽和アミド、アクリル酸、メタクリル酸、無水マレイン酸のような不飽和カルボン酸等の二重結合を１個有する単量体の他にエチレングリコールジメタクリレート、プロピレングリコールジメタクリレート、１，４−ブタンジオールジメタクリレート、アリルメタクリレート、トリアリルシアヌレート、トリアリルイソシアヌレート等の多不飽和単量体を代表例として挙げることができる。これらは２種以上使用することができる。
【００６８】
アクリル変性ポリオルガノシロキサン［Ｙ］は、上記のようにして得られるポリオルガノシロキサン（Ｐ１）の乳化液に、（メタ）アクリル酸エステル（Ｐ２）、又は（メタ）アクリル酸エステル（Ｐ２）とこの（メタ）アクリル酸エステル（Ｐ２）と共重合可能な他の単量体（Ｐ３）との混合物（（Ｐ２）＋（Ｐ３））を加え、ラジカル開始剤の存在下でグラフト共重合することによって得ることができる。
【００６９】
ラジカル開始剤としては、過硫酸塩や有機過酸化物のような通常の乳化重合用のものを使用することができる。
【００７０】
ポリオルガノシロキサン（Ｐ１）と、（メタ）アクリル酸エステル（Ｐ２）又は（メタ）アクリル酸エステル（Ｐ２）と共重合可能な他の単量体（Ｐ３）との混合物の使用比率は、（Ｐ１）／［（Ｐ２）＋（Ｐ３）］（重量比）で５／９５〜９５／５、好ましくは４０／６０〜８０／２０の範囲である。重合終了後は、塩析、凝固させることによってアクリル変性ポリオルガノシロキサン［Ｙ］を分離、回収することができる。
【００７１】
本発明においては、重合体組成物［Ｘ］とアクリル変性ポリオルガノシロキサン［Ｙ］との合計１００重量部に対し、このようなアクリル変性ポリオルガノシロキサン［Ｙ］を０．５〜２０重量部、好ましくは０．５〜１５重量部、さらに好ましくは０．５〜１０重量部、とくに好ましくは０．５〜５重量部の割合で配合することが望ましい。これにより
重合体組成物［Ｘ］の物性を実質的に損なうことなく、外観が優れ、耐傷付き性の改良された成形体が得られるようなエチレン共重合体組成物を得ることができる。なお本発明においてはアクリル変性ポリオルガノシロキサン［Ｙ］はその粒径に制限はないが、１００μ以下のものを使用するのが特に好ましい。
【００７２】
このような本発明に係るエチレン共重合体組成物を製造するには、上記重合体組成物［Ｘ］とアクリル変性ポリオルガノシロキサン[Ｙ]とを上記のような量で配合し、混練等すればよい。その際には、上記重合体組成物［Ｘ］の調製の際に用いたと同様の混練機などを用い、また加熱、加圧、混練、せん断等を加えることができる。
【００７３】
溶融混練は、通常１２０〜２５０℃の温度で、３０秒〜３０分間行なわれる。なお、溶融混練は、大気中で行ってもよいが、必要により、窒素ガス、炭酸ガスなどの不活性ガスの雰囲気下で行なってもよい。
【００７４】
上記のようにして得られるエチレン共重合体組成物のメルトフローレート（ＭＦＲ、JI
S K 6760、190℃、2160ｇ荷重）は、通常０．１ｇ/１０分以上、好ましくは０．２〜３０ｇ/１０分であることが望ましい。
【００７５】
また、このエチレン共重合体組成物からなる成形体体の「学振試験」（東洋精機（株）製摩耗試験機、綿帆布１０号使用、往復１００回、無加重判定。）の結果は、傷が僅かに観察されるかあるいは観察されず、耐傷性に優れている。
＜その他の成分＞
グラフト変性ポリオレフィン（成分（Ｄ））
本発明においては、重合体組成物［Ｘ］の調製（すなわち、動的熱処理前または動的熱処理時）の際に、あるいは動的熱処理後、例えば、重合体組成物［Ｘ］とアクリル変性ポリオルガノシロキサン［Ｙ］との混合の際などに、必要に応じて、成分（Ｄ）としてグラフト変性ポリオレフィンを添加してもよい。
【００７６】
本発明で必要に応じて用いられる成分（Ｄ）は、不飽和カルボン酸もしくはその酸無水物によるグラフト変性ポリオレフィンである。具体的には、マレイン酸グラフト変性ポリエチレン、イタコン酸グラフト変性ポリエチレン等の不飽和カルボン酸グラフト変性ポリオレフィン；無水マレイン酸グラフト変性ポリエチレン、無水イタコン酸グラフト変性ポリエチレン等の不飽和カルボン酸無水物グラフト変性ポリエチレンなどが挙げられる。
【００７７】
グラフトモノマーである不飽和カルボン酸もしくはその酸無水物としては、具体的には、アクリル酸、メタクリル酸、エタクリル酸、マレイン酸、フマル酸、イタコン酸、無水マレイン酸、無水イタコン酸などが挙げられる。
【００７８】
上記グラフト変性ポリオレフィン（Ｄ）は、樹脂（Ａ）、樹脂（Ｂ）およびグラフト変性ポリオレフィン（Ｄ）の合計１００重量部に対し、０〜２０重量部、好ましくは１〜２０重量部の量で用いられる。特に、樹脂（Ａ）、樹脂（Ｂ）および成分（Ｄ）の合計１００重量部に対し、３〜１０重量部の量で成分（Ｄ）を用いると、柔軟性と耐熱性とのバランス、強度などに優れるエチレン共重合体組成物が得られる。
【００７９】
熱可塑性エラストマー（成分（Ｅ））
本発明においては、重合体組成物［Ｘ］の調製（すなわち、動的熱処理前または動的熱処理時）の際に、あるいは動的熱処理後、例えば、重合体組成物［Ｘ］とアクリル変性ポリオルガノシロキサン［Ｙ］との混合の際などに、必要に応じて、成分（Ｅ）として熱可塑性エラストマーを添加してもよい。
【００８０】
本発明で必要に応じて用いられる成分（Ｅ）としては、従来公知のオレフィン系ゴム（オレフィン系エラストマー）やスチレン系ブロック共重合体およびその水添物を用いることができる。
【００８１】
オレフィン系ゴム（エラストマー）としては、たとえば、エチレン・α‐オレフィン共重合体ゴム、プロピレン・α‐オレフィン共重合体ゴム、エチレン・プロピレン・ジエン共重合体ゴムなどが挙げられる。上記α‐オレフィンとしては炭素数３〜１２のα‐オレフィンが好ましい。
【００８２】
また、スチレン系ブロック共重合体およびその水添物としては、スチレン‐ブタジエン‐スチレンブロック共重合体（ＳＢＳ），その水添物であるスチレン‐エチレン・ブチレン‐スチレンブロック共重合体（ＳＥＢＳ）、スチレン‐イソプレン‐スチレンブロック共重合体（ＳＩＳ）、その水添物であるスチレン‐エチレン・プロピレン‐スチレンブロック共重合体（ＳＥＰＳ）、スチレン‐エチレン‐エチレン・プロピレン‐スチレンブロック共重合体（ＳＥＥＰＳ）などが挙げられる。
【００８３】
熱可塑性エラストマー（Ｅ）のメルトフローレート（ＭＦＲ；ASTM D 1238、190℃、21
60g 荷重）は、０．１〜３００ｇ／１０分、好ましくは０．２〜２５０ｇ／１０分、さらに好ましくは０．５〜２００ｇ／１０分であることが望ましい。
【００８４】
熱可塑性エラストマー（Ｅ）は、樹脂（Ａ）、樹脂（Ｂ）および熱可塑性エラストマー（Ｅ）の合計１００重量部に対し、０〜２０重量部、好ましくは１〜２０重量部の量で用いられる。特に、樹脂（Ａ）、樹脂（Ｂ）および成分（Ｅ）の合計１００重量部に対し、３〜２０重量部の量で成分（Ｅ）を用いると、柔軟性と耐熱性とのバランスなどに優れるエチレン共重合体組成物が得られる。
【００８５】
本発明のエチレン共重合体組成物には、必要に応じ、上記以外の種々の添加剤をさらに配合することができる。このような添加剤としては、従来公知の架橋助剤、鉱物油系軟化剤、可塑剤、充填剤、酸化防止剤、耐熱安定剤、紫外線吸収剤、光安定剤、顔料、染料、抗菌剤、防黴剤、帯電防止剤、発泡剤、発泡助剤、スリップ剤（滑剤）、ブロッキング防止剤、離型剤、無機充填剤、繊維強化材などを挙げることができる。
【００８６】
本発明においては、これらの添加剤は、重合体組成物［Ｘ］の調製（すなわち、動的熱処理前または動的熱処理時）の際に、あるいは動的熱処理後の重合体組成物［Ｘ］とアクリル変性ポリオルガノシロキサン[Ｙ]との混合によるエチレン共重合体組成物の製造の際に、必要に応じて、本発明の目的を損なわない範囲で添加することができる。
【００８７】
架橋助剤としては、具体的には、ｐ‐キノンジオキシム、ｐ,ｐ‐ジベンゾイルキノン
オキシム等のキノンオキシム類；ラウリル（メタ）アクリレート、エチレングリコールアクリレート、エチレングリコールジメタクリレート、トリメチロールプロパントリメタクリレート、トリエチレングリコールジメタクリレート等の（メタ）アクリレート類；ジアリルフマレート、トリアリルシアヌレート、トリアリルイソシアヌレート、ジアリルフタレート等のアリル類；マレイミド、フェニルマレイミド等のマレイミド類；その他、硫黄、無水マレイン酸、イタコン酸、ジビニールベンゼン、ビニルトルエン、１,２‐ポリブ
タジエンなどを挙げることができる。
【００８８】
架橋助剤は、樹脂（Ａ）および樹脂（Ｂ）の合計量１００重量部に対して、０〜３重量部、好ましくは０〜２．５重量部、さらに好ましくは０〜２．０重量部の量で用いられる
。架橋助剤を上記範囲内の量で用いると、エチレン系共重合体が本来有する優れた特性である成形加工に適した流動特性を維持することができる。
【００８９】
鉱物油系軟化剤としては、たとえばパラフィン系あるいはナフテン系のプロセスオイルが挙げられる。特に、４０℃における粘度が３００〜１０００ｍＰａ・Ｓの範囲内にあるパラフィン系プロセスオイルを用いると、ブリード現象の発生を防止することができる。鉱物油系軟化剤の配合量は、樹脂（Ａ）および樹脂（Ｂ）の合計量１００重量部に対して、０．１〜１０重量部、好ましくは０．２〜８重量部の量で用いることが望ましい。
【００９０】
本発明に係るエチレン共重合体組成物においては、柔軟性、耐屈曲性を一層改善するために可塑剤（オイル）を配合することが効果的である。
【００９１】
本発明で必要に応じて用いられる可塑剤としては、具体的には、
プロセスオイル、エクステンダー油等の鉱物油系軟化剤；
ジエチルフタレート、ジブチルフタレート、ジｎ‐オクチルフタレート、ジ（2‐エチ
ルヘキシル）フタレート、ジイソノニルフタレート、ジイソデシルフタレート、ジウンデシルフタレート、ジラウリルフタレート、ブチルラウリルフタレート、ブチルベンジルフタレート等のフタル酸エステル、トリメリット酸オクチルエステル、トリメリット酸イソノニルエステル、トリメリット酸イソデシルエステル等のトリメリット酸エステル、ピロメリット酸オクチルエステル等のピロメリット酸エステルのような芳香族エステル系可塑剤；
ジメチルアジペート、ジイソブチルアジペート、ジｎ‐ブチルアジペート、ジオクチルアジペート、ジ（2‐エチルヘキシル）アジペート、ジイソデシルアジペート、ジオクチ
ルアゼレート、ジ（2‐エチルヘキシル）アゼレート、ジ（2‐エチルヘキシル）セバケート、メチルアセチルリシノレート、ジペンタエリスリトールエステル等の脂肪族エステル系可塑剤；
ポリエチレングリコールエステル等のグリコールエステル系可塑剤；
エポキシ化大豆油、エポキシ化アマニ油、エポキシ化脂肪酸アルキルエステル等のエポキシ系可塑剤；
トリメチルホスフェート、トリエチルホスフェート、トリブチルホスフェート、トリ（2‐エチルヘキシル）ホスフェート、トリラウリルホスフェート、トリセチルホスフェー
ト、トリステアリルホスフェート、トリオレイルホスフェート、トリブトキシエチルホスフェート、トリス−クロロエチルホスフェート、トリス−ジクロロプロピルホスフェート、トリフェニルホスフェート、トリクレジルホスフェート、クレジルジフェニルホスフェート、キシレニルジフェニル、2‐エチルヘキシルジフェニルホスフェート、縮合リン酸
エステル等のリン酸エステル系可塑剤などを挙げることができる。これらの中では、芳香族エステル系可塑剤の使用が最も好ましい。可塑剤の配合量は、樹脂（Ａ）および樹脂（Ｂ）の合計量１００重量部に対して、０．１〜１０重量部、好ましくは０．２〜８重量部の量で用いることが望ましい。
【００９２】
充填剤（フィラー）としては、たとえばカーボンブラック、タルク、クレー、炭酸カルシウム、重質炭酸カルシウム、カオリン、けいそう土、シリカ、アルミナ、アスベスト、グラファイト、ガラス繊維などが挙げられる。
【００９３】
酸化防止剤としては、たとえばフェニル‐α‐ナフチルアミン、2,6‐ジ‐t‐ブチルフェノール、テトラキス〔メチレン(3,5‐ジ‐t‐ブチル‐4‐ヒドロキシフェニル)プロピ
オネート〕などが挙げられる。
【００９４】
また、本発明に係るエチレン共重合体組成物にはポリオレフィン樹脂が含まれていてもよく、このポリオレフィン樹脂は、用いられた成分（Ａ）、（Ｂ）が部分的または完全に
（高度に）架橋されている重合体組成物［Ｘ］１００重量部に対して、必要に応じて０〜１００重量部の量で用いてもよい。このポリオレフィン樹脂は、例えば、混合機内に、重合体組成物［Ｘ］とアクリル変性ポリオルガノシロキサン［Ｙ］と一緒に添加し混合してもよく、アクリル変性ポリオルガノシロキサン［Ｙ］の添加前または後に添加混合してもよく、その添加混合方法は特に限定されない。
【００９５】
本発明において、動的熱処理後等に必要に応じて添加混合されるポリオレフィン樹脂は、エチレン、プロピレン、1‐ブテン、1‐ヘキセン、4‐メチル‐1‐ペンテンなどの1‐
オレフィンの単独重合体、その２種以上の共重合体、あるいはα−オレフィンと１５モル％以下の他の重合性単量体との共重合体、たとえば、エチレン−酢酸ビニル共重合体、エチレン−アクリル酸共重合体、エチレン−アクリル酸メチル共重合体、エチレン−アクリル酸エチル共重合体、エチレン−メタクリル酸共重合体、エチレン−メタクリル酸メチル共重合体等であって、樹脂状高分子物質のものが挙げられる。これらのポリオレフィン樹脂のメルトインデックス（ＡＳＴＭ  Ｄ１２３８‐６５Ｔ、１９０℃、ただし、プロピレン系重合体は２３０℃）は、０．５〜１００ｇ／１０分、特に１〜５０ｇ／１０分であることが好ましい。
【００９６】
＜用途＞
本発明に係る重合体組成物は、上記のような効果を有するので、自動車の内・外装部品、ハウジング等の部品、建材、家電部品、制振材料、スポーツ用品、ハロゲン系素材の代替材料などの用途に使用することができ、とくに高い耐傷性が要求される自動車用モールディングの本体材やリップ材、建材シート、壁紙保護フィルム等の用途に好適に用いられる。
【００９７】
また、本発明に係るエチレン共重合体組成物は、他の樹脂との積層、あるいは樹脂以外の他の素材と積層して使用してもよい。本発明に係るエチレン共重合体組成物からなる成形物表面には、必要に応じて、粘着剤を塗布して他の部材等と接合するなどして用いることもできる。
＜発明の効果＞
本発明によれば、耐熱性、引張強度特性、柔軟性および高周波ウェルダー性に優れ、耐傷性に優れた成形体を調製することができる、流動性と生産性に優れるエチレン共重合体組成物およびその製造方法を提供することができる。
【００９８】
また、本発明によれば、容易にしかも安価に製造することができるエチレン共重合体組成物およびその製造方法を提供することができる。
［実施例］
以下、本発明を実施例により説明するが、本発明は、これら実施例により何ら限定されるものではない。
【００９９】
なお、実施例および比較例で得られたエチレン共重合体組成物（熱可塑性エラストマー組成物）あるいは該組成物を用いてなる成形体について、ＭＦＲ、曲げ剛性率、硬度（ショアＡおよびＤ）、引張特性（引張破断点強度、引張破断点伸び）および学振試験などを下記の方法に従って測定した。また、耐熱性試験を下記の方法に従って行ない、評価した。
［物性評価方法］
（１）ＭＦＲ
ＭＦＲは、ＪＩＳ  Ｋ  ６７６０（１９０℃、２１６０ｇ加重）に準拠して測定した。（２）曲げ剛性率（オルゼン式）
曲げ剛性率（オルゼン式）は、ＪＩＳ  Ｋ７１０６に従って測定した。
（３）硬度（ショアＡおよびＤ）
硬度（ショアＡおよびＤ）は、ＪＩＳ  Ｋ７２１５に従って測定した。
（４）引張特性（引張破断点強度および引張破断点伸び）
引張破断点強度および引張破断点伸びは、ＪＩＳ  Ｋ６３０１に従い、３号ダンベル試験片を使用し、引張速度２００ｍｍ／分で引張試験を行なって測定した。
（５）学振試験
東洋精機（株）製摩耗試験機、綿帆布１０号使用、往復１００回、無荷重判定。
合格：  傷が僅かに観察される、あるいは観察されない。
不合格：傷が明確に観察される。
【０１００】
また、実施例、比較例で、重合体組成物［Ｘ］等を調製する際、あるいはエチレン共重合体組成物を調製する際などに用いた成分は、以下の通りである。
エチレン−ビニルエステル共重合体またはエチレン−不飽和カルボン酸共重合体（Ａ成分）
（Ａ−１）：エチレン・酢酸ビニル共重合体
酢酸ビニル含量＝１９重量％、
ＭＦＲ（JIS K6760，190℃、2160g荷重）＝１５ｇ／１０分。
（Ａ−２）：エチレン・酢酸ビニル共重合体
酢酸ビニル含量＝３３重量％、
ＭＦＲ（JIS K6760，190℃、2160g荷重）＝１４ｇ／１０分。
（Ａ−３）：エチレンメタクリル酸共重合体
メタクリル酸＝９重量％、
ＭＦＲ（JIS K6760，190℃、2160g荷重）＝１２ｇ／１０分。
プロピレン共重合体、プロピレン単独重合体（Ｂ成分）
（Ｂ−１）；
三元系プロピレンランダム共重合体：
プロピレン含量＝９３．５モル％、
エチレン含量＝３モル％、
ブテン含量＝３．５モル％、
ＭＦＲ（ASTM D1238，230℃、2160g荷重）＝７ｇ／１０分。
有機過酸化物（Ｃ）
（Ｃ−１）；商品名  ルパゾール１０１、
アトケム吉富（株）製の2,5‐ジメチル‐2,5‐ジ‐(tert‐ブチルペルオキシ)へキサン。
添加剤（架橋助剤、（Ｄ））
（Ｄ−１）：略号「Ｓｉ−Ａ」、
アクリル変性ポリオルガノシロキサン（商品名「シャリーヌＲ１７０Ｓ」、平均粒径３０μｍ、日信化学工業（株）製。）。
樹脂（Ｅ）
（Ｅ−１）：略号「Ｌ−ＬＤＰＥ」
直鎖低密度ポリエチレン（密度９２０ｋｇ／ｍ3、メルトフローレート２．１ｇ／１０
分（１９０℃、２１６０ｇ）。
（Ｅ−２）：略号「ＳＥＢＳ」
スチレン・（エチレン／ブテン）・スチレンブロック共重合体、
（スチレン含量２７重量％、密度９１０ｋｇ／ｍ3、ＭＦＲ１．０ｇ／１０分（２３０℃
、２１６０ｇ））。
（Ｅ−３）：略号「ＬＤＰＥ」
低密度ポリエチレン（密度９２３ｋｇ／ｍ3、メルトフローレート３．７ｇ／１０分（
１９０℃、２１６０ｇ））。
（Ｅ−４）：略称「ミラストマー」
熱可塑性エラストマー（三井化学（株）製、商品名「ミラストマー９０２０Ｎ」、密度
８９０ｋｇ／ｍ3、メルトフローレート１２ｇ／１０分（２３０℃／１０ｋｇ）。
（Ｅ−５）：略号「ＨＤＰＥ」
高密度ポリエチレン（三井化学（株）製、「ハイゼックス７０００Ｆ」、密度９５６ｋｇ／ｍ3）。
【０１０１】
［重合体組成物の調製例１］
＜重合体組成物［Ｘ−１］＞
表1に示すように、前記エチレン・酢酸ビニル共重合体（Ａ−１）、三元系プロピレン
ランダム共重合体（Ｂ−１）、及び有機過酸化物（Ｃ−１）を、（Ａ−１）／（Ｂ−１）／（Ｃ−１）＝７０／３０／０．０５（重量部）の割合で、ヘンシェルミキサーに供給し、ヘンシェルミキサー中で６０秒間予備混合し、ペレタイザーを備えた４０ｍｍφの単軸押出機［ナカタニ機械（株）製、品番  ＶＳＫ４０ｍ／ｍ］に上記混合物をフィードし、下記の押出条件（ないし溶融混練条件）で溶融混練して造粒し、（Ａ）成分および（Ｂ）成分の少なくとも一方が部分的に（あるいは高度に）架橋された重合体組成物［Ｘ−１］のペレットを得た。
【０１０２】
上記単軸押出機における押出条件は、次の通りである。
【０１０３】
Ｌ／Ｄ：２８、
バレル温度（℃）；
Ｃ１＝１８０、Ｃ２＝２００、Ｃ３＝２００、Ｃ４＝２００、
Ａ＝２００、Ｄ＝２００、
スクリュー回転数：４０ｒｐｍ、
押出量：８ｋｇ／ｈ、
滞留時間：８０秒、
ミキシングゾーン温度：２００℃。
【０１０４】
得られた重合体組成物［Ｘ−１］のメルトフローレート（ＭＦＲ；JIS K6760、190℃、2160ｇ荷重）は、０．８３（ｇ／１０分）であり、ＭＦＲ低下率は、９２％であった。
【０１０５】
［重合体組成物の調製例２］
＜重合体組成物［Ｘ−２］＞
表1に示すように、上記「重合体組成物の調製例１」において、前記エチレン・酢酸ビ
ニル共重合体（Ａ−２）、三元系プロピレンランダム共重合体（Ｂ−１）、及び有機過酸化物（Ｃ−１）を、（Ａ−２）／（Ｂ−１）／（Ｃ−１）＝８０／２０／０．０５（重量部）の割合で用いた以外は、「重合体組成物の調製例１」と同様にして、重合体組成物［Ｘ−２］を調製した。
【０１０６】
得られた重合体組成物［Ｘ−２］のメルトフローレート（ＭＦＲ；JIS K6760、190℃、2160ｇ荷重）は、０．１９（ｇ／１０分）であり、ＭＦＲ低下率は、９８％であった。
【０１０７】
［重合体組成物の調製例３］
＜重合体組成物［Ｘ−３］＞
表1に示すように、上記「重合体組成物の調製例１」において、前記エチレン・メタク
リル酸共重合体（Ａ−３）、三元系プロピレンランダム共重合体（Ｂ−１）、及び有機過酸化物（Ｃ−１）を、（Ａ−３）／（Ｂ−１）／（Ｃ−１）＝８０／２０／０．０５（重量部）の割合で、ヘンシェルミキサーに供給し、ヘンシェルミキサー中で６０秒間予備混合し、ペレタイザーを備えた４０ｍｍφの単軸押出機［ナカタニ機械（株）製、品番  ＶＳＫ４０ｍ／ｍ］に上記混合物をフィードし、下記の押出条件（ないし溶融混練条件）で溶融混練して造粒し、（Ａ）成分および（Ｂ）成分の少なくとも一方が部分的に（あるい
は高度に）架橋された重合体組成物［Ｘ−３］のペレットを得た。
【０１０８】
得られた重合体組成物［Ｘ−３］のメルトフローレート（ＭＦＲ；JIS K6760、190℃、2160ｇ荷重）は、６．３３（ｇ／１０分）であり、ＭＦＲ低下率は、４０％であった。
【０１０９】
【表１】
2005036142.tif 000004
【実施例１】
【０１１０】
表２に示すように、重合体組成物［Ｘ−１］に、（Ｓｉ−Ａ）を、［Ｘ−１］／（Ｓｉ−Ａ）＝９５／５（重量部）の割合で配合し、ヘンシェルミキサー中で６０秒間予備混合し、ペレタイザーを備えた４０ｍｍφの単軸押出機［ナカタニ機械（株）製、品番  ＶＳＫ４０ｍ／ｍ］に上記混合物をフィードし、２００℃の温度で１０分間溶融混練して、ペレット化した。
【０１１１】
得られたエチレン共重合体組成物のペレットを、２００℃に設定したプレス成形機にて、１５０ｍｍ角のシートを作製した。
【０１１２】
上記のようにして得られたプレスシートについて、ＭＦＲ、曲げ剛性率、硬度（ショアＤ、ＪＩＳ-Ａ）、引張特性（引張破断点強度、引張破断点伸び）を上記方法に従って測
定し、また学振試験を行った。
【０１１３】
結果を表２に示す。
【実施例２】
【０１１４】
実施例１において、重合体組成物［Ｘ］として重合体組成物［Ｘ−１］に代えて、前記重合体組成物［Ｘ−２］を用いた以外は、実施例１と同様にしてプレスシートを作成し、同様の試験等を行った。
【０１１５】
結果を表２に示す。
【実施例３】
【０１１６】
実施例１において、重合体組成物［Ｘ］として重合体組成物［Ｘ−１］に代えて、前記重合体組成物［Ｘ−３］を用いた以外は、実施例１と同様にしてプレスシートを作成し、同様の試験等を行った。
【０１１７】
結果を表２に示す。
［比較例１〜５］
実施例１において、配合組成を表２に示すように変え、プレスシートを作成して、実施例１と同様の試験等を行った。
【０１１８】
結果を表２に示す。
【０１１９】
【表２】
2005036142.tif 000005